(57)【要約】【課題】耐久性があり、ソフトな使用感を有する化粧用パフを提供する。【解決手段】少なくとも、立毛部がポリトリメチレンテレフタレート繊維で構成されたことを特徴とする化粧用パフ【選択図】　なし【特許請求の範囲】
【請求項１】
少なくとも、立毛部がポリトリメチレンテレフタレート繊維であることを特徴とする化粧用パフ。
【発明の詳細な説明】
【０００１】
【産業上の利用分野】
本発明は耐久性に優れ、ソフトな使用感を有する化粧用パフに関する。
【０００２】
【従来の技術】
従来、化粧用パフとしては各種繊維が用いられ、またその製造方法としても多種多様な方法が知られている。
特開平１１−２２４号公報には、化粧用パフとして、織ベルベット、モケット、丸編パイル、トリコット起毛パイル布等の立毛布帛を用い、これを所定の形状に縫製した化粧用パフが開示され、粉末状等の化粧品用途とされている。ここで化粧用パフの立毛部に使用されている素材としては、ナイロン繊維、レーヨン繊維、ポリエチレンテレフタレート繊維が開示されている。
【０００３】
しかしながら、化粧用パフの立毛部に使用する素材は、ナイロン繊維、レーヨン繊維をもちいた場合は繊維素材そのものが、吸湿、吸水性を持っているため、化粧する際に、汗等の水分を含み、物性が大きく変化し、ヘタリを起こし、パフの使用感が悪くなる場合があった。また同時に、長期、かつ繰り返し使用においては、物性低下・へたりを起こし、使用耐久性に劣る欠点があった。
一方、ポリエチレンテレフタレート繊維を使用した場合、繊維が剛直である為、人間の肌への刺激が強く、使用感が非常に悪い問題点があった。
【０００４】
【発明が解決しようとする課題】
本発明は、このような従来の問題を解決し、耐久性に優れ、かつソフトな使用感を有する化粧用パフを提供することを目的とする。
【０００５】
【課題を解決するための手段】
本発明者は上記の課題について種々検討の結果、立毛部に使用する繊維素材を特定する事により、目的が達成できる事を見出し、本発明を完成するに至った。
本発明は、少なくとも、立毛部がポリトリメチレンテレフタレート繊維であることを特徴とする化粧用パフである。
【０００６】
【発明の実施の形態】
本発明の化粧用パフは、人の肌に接触させて用いるためのパフをいい、人の肌に化粧料を付与したり、洗顔する際等に使用するものである。
ここで、人の肌に付与することが可能な化粧料としては、固形状、粉末状、乳液状、液体状等のものがあるが、これらの種類・形状に特に限定されるものでない。
本発明の化粧用パフは、スポンジ等の弾性を有する材料を中材とし、立毛布帛で包み込んだ形態をとることが一般的であるが、中材に直接、ポリトリメチレンテレフタレート繊維を植毛したものであってもよい。
【０００７】
以下、上記の立毛布帛からなる化粧用パフを中心に説明する。
本発明において、ポリトリメチレンテレフタレート繊維とは、トリメチレンテレフタレート単位を主たる繰り返し単位とするポリエステル繊維をいい、トリメチレンテレフタレート単位を約５０モル％以上、好ましくは７０モル％以上、さらには８０モル％以上、さらに好ましくは９０モル％以上のものをいう。
従って、第三成分として他の酸成分及び／又はグリコール成分の合計量が、約５０モル％以下、好ましくは３０モル％以下、さらには２０モル％以下、さらに好ましくは１０モル％以下の範囲で含有されたポリトリメチレンテレフタレートを包含する。
【０００８】
本発明で用いるポリトリメチレンテレフタレート繊維の好ましい特性としては、強度は２〜５ｃＮ／ｄｔｅｘ、好ましくは２．５〜４．５ｃＮ／ｄｔｅｘ、さらには３〜４．５ｃＮ／ｄｔｅｘが好ましい。伸度は３０〜６０％、好ましくは３５〜５５％、さらには４０〜５５％が好ましい。弾性率は３０ｃＮ／ｄｔｅｘ以下、好ましくは１０〜３０ｃＮ／ｄｔｅｘ、さらには１２〜２８ｃＮ／ｄｔｅｘ、特に１５〜２５ｃＮ／ｄｔｅｘが好ましい。１０％伸長時の弾性回復率は７０％以上、好ましくは８０％以上、さらには９０％以上、最も好ましくは９５％以上である。
【０００９】
ポリトリメチレンテレフタレートは、テレフタル酸又はその機能的誘導体と、トリメチレングリコール又はその機能的誘導体とを、触媒の存在下で、適当な反応条件下に結合せしめることにより合成される。この合成過程において、適当な一種又は二種以上の第三成分を添加して共重合ポリエステルとしてもよいし、又、ポリエチレンテレフタレート、ポリブチレンテレフタレート等のポリトリメチレンテレフタレート以外のポリエステル、ナイロンとポリトリメチレンテレフタレートを別個に合成した後、ブレンドしたり、複合紡糸（鞘芯、サイドバイサイド等）してもよい。
【００１０】
複合紡糸に関しては、特公昭４３−１９１０８号公報、特開平１１−１８９９２３号公報、特開２０００−２３９９２７号公報、特開２０００−２５６９１８号公報等に例示されるような、第一成分がポリトリメチレンテレフタレートであり、第二成分がポリトリメチレンテレフタレート、ポリエチレンテレフタレート、ポリブチレンテレフタレート等のポリエステル、ナイロンを並列的あるいは偏芯的に配置したサイドバイサイド型又は偏芯シースコア型に複合紡糸したものがあり、特にポリトリメチレンテレフタレートと共重合ポリトリメチレンテレフタレートの組み合わせや、極限粘度の異なる二種類のポリトリメチレンテレフタレートの組み合わせが好ましく、特に、特開２０００−２３９９２７号公報に例示されるような極限粘度の異なる二種類のポリトリメチレンテレフタレートを用い、低粘度側が高粘度側を包み込むように接合面形状が湾曲しているサイドバイサイド型に複合紡糸したものが、高度のストレッチ性と嵩高性を兼備するものであり特に好ましい。
【００１１】
添加する第三成分としては、脂肪族ジカルボン酸（シュウ酸、アジピン酸等）、脂環族ジカルボン酸（シクロヘキサンジカルボン酸等）、芳香族ジカルボン酸（イソフタル酸、ソジウムスルホイソフタル酸等）、脂肪族グリコール（エチレングリコール、１，２−プロピレングリコール、テトラメチレングリコール等）、脂環族グリコール（シクロヘキサンジメタノール等）、芳香族を含む脂肪族グリコール（１，４−ビス（β−ヒドロキシエトキシ）ベンゼン等）、ポリエーテルグリコール（ポリエチレングリコール、ポリプロピレングリコール等）、脂肪族オキシカルボン酸（ω−オキシカプロン酸等）、芳香族オキシカルボン酸（Ｐ−オキシ安息香酸等）等がある。又、１個又は３個以上のエステル形成性官能基を有する化合物（安息香酸等又はグリセリン等）も重合体が実質的に線状である範囲内で使用出来る。
【００１２】
さらに二酸化チタン等の艶消剤、リン酸等の安定剤、ヒドロキシベンゾフェノン誘導体等の紫外線吸収剤、タルク等の結晶化核剤、アエロジル等の易滑剤、ヒンダードフェノール誘導体等の抗酸化剤、難燃剤、制電剤、顔料、蛍光増白剤、赤外線吸収剤、消泡剤等が含有されていてもよい。
本発明においてポリトリメチレンテレフタレート繊維の製造方法については、例えば特願２０００−５２２３０４号等があり、１５００ｍ／分程度の巻取り速度で未延伸糸を得た後、２〜３．５倍程度で延撚する方法、紡糸−延伸工程を直結した紡糸直接延伸法（スピンドロー法）、巻取り速度５０００ｍ／分以上の高速紡糸法（スピンテイクアップ法）の何れを採用しても良い。
【００１３】
又、繊維の形態は、長繊維でも短繊維でもよく、長さ方向に均一なものや太細のあるものでもよく、断面においても丸型、三角、Ｌ型、Ｔ型、Ｙ型、Ｗ型、八葉型、偏平、ドッグボーン型等の多角形型、多葉型、中空型や不定形なものでもよい。
さらに糸条の形態としては、リング紡績糸、オープンエンド紡績糸等の紡績糸、マルチフィラメント原糸（極細糸を含む）、甘撚糸〜強撚糸、混繊糸、仮撚糸（ＰＯＹの延伸仮撚糸を含む）、空気噴射加工糸等がある。
尚、本発明の目的を損なわない範囲内で通常３０質量％以下の範囲内でウールに代表される天然繊維等他の繊維を混紡（サイロスパンやサイロフィル等）、交絡混繊（高収縮糸との異収縮混繊糸等）、交撚、複合仮撚（伸度差仮撚等）、２フィード空気噴射加工等の手段で混用してもよい。
【００１４】
本発明における立毛布帛には、少なくとも立毛部がかかるポリトリメチレンテレフタレート繊維で構成されていることに特徴があり、立毛部におけるポリトリメチレンテレフタレート繊維の混率は、質量％で好ましくは３０％以上、より好ましくは５０％以上、特に７０％以上、さらに８０％以上がよく、７０％未満の範囲内で、ポリエチレンテレフタレート繊維、ポリブチレンテレフタレート繊維、ナイロン６繊維、ナイロン６６繊維、ポリエチレン繊維等所望の各種繊維と混用してもよく、又、その繊維形態も混用形態に応じて、短繊維や長繊維、未嵩高加工糸、仮撚糸や流体噴射加工糸等の嵩高加工糸でもよく、混用形態も混紡や複合紡績、混繊、交撚、引揃えや位相差による仮撚、２フィード流体噴射加工等であってもよい。
【００１５】
ポリトリメチレンテレフタレート繊維の混率が３０％未満では、本発明の目的達成が不十分となるため好ましくない。
立毛部に使用するポリトリメチレンテレフタレート繊維の太さは、使用する織機の筬密度又は、使用する編機のゲージに応じ、一般的に最適といわれる繊維の太さが選定でき、例えば、２８ゲージの編機では、パイル糸の繊維の太さは、５６〜１６７ｄｔｅｘとすればよい。また、単糸ｄｔｅｘについても任意の太さの糸が選定でき、通常０．１〜１１ｄｔｅｘ、好ましくは０．１〜５．６ｄｔｅｘの範囲である。
【００１６】
立毛部以外の地組織部分に用いる繊維素材は特に制限は無く、ポリトリメチレンテレフタレート、ポリエチレンテレフタレート、ポリブチレンテレフタレート繊維等のポリエステル繊維、ナイロン繊維その他の繊維を使用できる。
化粧用パフを構成する立毛布帛として、織物ベルベット、モケット、丸編パイル布、トリコットパイル布、ダブルラッセル布、植毛布（フロッキー等）などがあるが、立毛布帛としては、形態追従の容易な伸縮性のある編地が好ましい。
【００１７】
立毛部の長さは任意の長さを選定することができ、通常０．５〜１０ｍｍ、好ましくは１〜８ｍｍでパイルは直立していることが好ましい。
また、立毛布帛の目付は５０〜８００ｇ／ｍ２が好ましく、さらに好ましくは８０〜７００ｇ／ｍ２である。目付が５０ｇ／ｍ２未満では、立毛密度が不十分でなりやすく、８００ｇ／ｍ２を超える場合には、生地が硬くなる傾向にあり、好ましくない。
製編織された布帛は常法に従い、精練し、染色される。
染色は方法としては、堅牢度の良い選択された分散染料を使用し、染色温度は通常９０〜１３０℃、好ましくは１００〜１２５℃の範囲であれば良い。
【００１８】
以下、本発明を実施例により詳細に説明するが、本発明はこれらに限定されるものではない。
なお、例中の立毛布帛の評価は以下の方法で行った。
（１）　パイル長
カトーテック株式会社製　ＫＥＳ−Ｇ５　ハンディ圧縮機を使用し、大きさ１０ｃｍ×１０ｃｍの試験片を面積２ｃｍ２の円形断面を持つ鋼板間に挿入する。
任意に設定した鋼板間（ギャップ）の鋼板を０．０２ｍｍ／ｓｅｃのスピードで下げ、パイルの先端に接触し応力が発生した時のギャップをＸ−Ｙレコーダーに記録されたデータから読み取りパイル長とする。
【００１９】
（２）　パフの使用感
立毛布帛を製造し、これをパフ母材として芯部にポリウレタンスポンジを内装し、表面に指を挿入するリボン付きの立毛パフを縫製した。
これを、パウダータイプ化粧剤を使用した時の使用感を評価した。
使用感としては、パフへの化粧剤とれ（多い、少ない、硬い、柔らかい）、肌への付着（多い、少ない、密着感、フィット感）、感触（伸びが重い、伸びが軽い、みずみずしい、油っぽい、しっとり，ざらつく）、仕上がり（均一、ムラ、密着感、薄付き、厚付き）等の官能評価を総合してあらわした。
評価は、２０代の女性１０人に１ヶ月間、化粧時に立毛パフを使用し、使用感を３段階評価しその合計点で素材の比較を行った。
2004033432.tif 000002
【００２０】
（３）使用耐久性
使用感素材比較をおこなったあと、使用感の悪化（変化）した時期について調査し比較し、使用出来ないと判断した時までの期間を使用耐久性とした。
【００２１】
＜ポリトリメチレンテレフタレート繊維の製造例＞
固有粘度［η］０．９２のポリトリメチレンテレフタレートを紡糸温度２６５℃、紡糸速度１２００ｍ／分で未延伸糸を得、次いで、ホットロール温度６０℃、ホットプレート温度１４０℃、延伸倍率３倍、延伸速度８００ｍ／分で延撚して、８４ｄｔｅｘ／３６ｆの延伸糸を得た。延伸糸の強伸度、弾性率並びに１０％伸長時の弾性回復率は、各々３．３ｃＮ／ｄｔｅｘ、４６％、２０ｃＮ／ｄｔｅｘ並びに９８％であった。　尚、１０％伸長時の弾性回復率は以下の方法で求めた。
【００２２】
繊維をチャック間距離１０ｃｍで引っ張り試験機に取り付け、伸長率１０％まで引っ張り速度２０ｃｍ／ｍｉｎで伸長し１分間放置した。その後、再び同じ速度で収縮させ、応力−歪み曲線を描く。収縮中、応力がゼロになった時の伸度を残留伸度（Ａ）とする。弾性回復率は以下の式に従って求めた。
１０％伸長時の弾性回復率＝（１０−Ａ）／１０×１００（％）
【００２３】
又、固有粘度［η］（ｄｌ／ｇ）は、次式の定義に基づいて求められる値である。
2004033432.tif 000003
定義中のηｒは純度９８％以上のｏ−クロロフェノール溶媒で溶解したポリマーの稀釈溶液の３５℃での粘度を、同一温度で測定した上記溶媒の粘度で除した値であり、相対粘度と定義されているものである。Ｃはｇ／１００ｍｌで表されるポリマー濃度である。
【００２４】
【実施例１】
２８ゲージのトリコット編機を利用して、上記製造例で得られたポリトリメチレンテレフタレート繊維８４ｄｔｅｘ／３６ｆをフロントに、ポリエチレンテレフタレート５６ｄｔｅｘ／１２ｆ高収縮糸（沸水収縮率２３％）をミドル、バックに使用した。
また、組織はフロント１−０／９−１０、ミドル１−０／１−２、バック１−０／２−３で、機上コース８６本／インチ、ウエル方向２８本／インチに編みたてた。得られた編地の目付けは４２１ｇ／ｍ２であった。
この編地をテンターで１６０℃×３０秒、プレセットし、液流染色機でボイルで３０分処理した。
【００２５】
次いで、脱水後、起毛油剤（シリコンエマルジョン系、日華化学社製、商品名シャーロンＰ−９２）の１質量％溶液に浸漬し、マングルで絞り、７０質量％のピックアップの生地を１５０℃で乾燥した。
次いで、起毛機にはカット針布を巻いた多数本ロールの起毛機を用い、パイル糸であるポリトリメチレンテレフタレート繊維を２回カット起毛したのちシャーリングし、テンターで１６０℃×６０秒仕上げセットした。得られた、立毛布帛は、非常にソフトなものであった。得られた立毛布帛のウエル数は３９、コース数は７０コースで、目付けは４６８ｇ／ｍ２、パイル長は３．８ｍｍであった。
【００２６】
これをパフ母材として芯部にポリウレタンスポンジを内装し、表面に指を挿入するリボン付きの立毛パフを縫製した。使用感を評価した結果は２６点であった。
また、使用耐久性は、８ヶ月間であった。
【００２７】
【比較例１】
実施例１において、フロントの繊維をポリエチレンテレフタレート繊維８４ｄｔｅｘ／３６ｆを用いた以外は、実施例１と同様にして行い加工した立毛布帛の性量は、実施例１と同様の結果であったが風合いは、実施例１に比べて粗硬であった。
これをパフ母材として芯部にポリウレタンスポンジを内装し、表面に指を挿入するリボン付きの立毛パフを縫製した。
使用感を評価した結果１５点であり、実施例１対比、劣ったものであった。
また、使用耐久性は５ヶ月であった。
【００２８】
【発明の効果】
本発明は、耐久性に優れ、ソフトな使用感を有する化粧用パフを提供する。